Brevet FR2528285A1 — publié le 19831216

Articles de bijouterie et matériaux pour leur fabricatiôn. L'or et les alliages d'or à 18 carats par exemple sont largement utilisés pour les articles de bijouterie tels que boîtiers de montres et divers types de bracelets, y compris les bracelets de montres car ils sont résistants à la transpiration et leur couleur est inaltérable. Selon l'invention, pour améliorer le caractère décoratif et esthétique de l'or et des alliages d'or utilisés pour la fabrication d'articles de bijouterie, on les plaque sur une partie au moins des surfaces extérieures de base d'articles de bijouterie qui sont elles-mêmes faites dans des métaux précieux blancs ou leurs alliages. La couleur jaune de l'or et de ses alliages contraste bien avec la base blanche et l'effet décoratif obtenu est des plus heureux. Suivant l'invention, on utilise avantageusement du palladium ou des alliages contenant plus de 20 % en poids de palladium comme métal précieux blanc. Comme métaux précieux blancs on connait l'argent, le palladium, le platine et leurs alliages. L'argent est peu onéreux par rapport aux autres métaux précieux blancs mais sa couleur s'altère et il réagit à la transpiration. Le platine résiste à la transpiration mais il est trop onéreux. Par contre, le palladium et ses alliages qui contiennent au moins 20 % en poids de palladium présentent une bonne resistance-à la transpiration et en outre ils sont d'un prix modéré. C'est ainsi que la valeur marchande d'un alliage formé de 80 % d'argent et de 20 % de palladium n'est que le triple environ de celle de l'argent pur et environ le 18ème de celle du platine. En outre, il s'avère que l'or et ses alliages peuvent être solidement plaqués sur le palladium et ses alliages et que les limites des deux métaux plaqués liées par diffusion présentent également d'excellentes propriétés dé résistance à la transpiration et d'anti-érosion. L'invention vise donc des articles de bijouterie tels que boîtiers de montres, bracelets-montres et analogues, dont la base est en palladium ou en alliages renfermant plus de 20 % en poids de palladium, cette base étant plaquée au moins sur une partie de sa surface extérieure avec de l'or ou des alliages d'or, par exemple à 18 carats. L'invention vise également des matériaux pour la fabrication des articles de bijouterie précités. Les alliages de palladium utilisable selon la présente invention sont ceux contenant plus de 20 % en poids de palladium, en combinaison avec un ou plusieurs métaux tels que l'argent, le nickel et le cuivre. I1 s'agit par exemple des alliages suivants : Pd 40 % - Ag 45 t - Ni 15 %, Pd 50 g - Cu 45 % - Ni 5 %, Pd 80 % - Ni 20 %, Pd 50 % - Ag 50 %, Pd 50 % - Ag 40 % - Cu 10 t. L'invention sera mieux comprise à la lecture de la description détaillée qui va suivre et à l'examen des dessins annexés qui représentent, à titre d'exemples non limitatifs, plusieurs modes de réalisation de l'invention. La figure 1 est une vue en plan d'une montre-bracelet selon l'invention. La figure 2 est une vue. en plan, à plus grande échelle, d'un élément du bracelet de la figure 1 dans lequel les couleurs sont représentées par des symboles. Les figures 3a, 3b et 3c sont des vues en plan d'éléments de bracelets d'autres modes de réalisation de l'invention. La figure 4 est une vue en coupe d'un fil de bijouterie-comportant un filet décoratif suivant l'invention. La figure 5 représente le fil de la figure 4 qui peut être tressé pour réaliser un bracelet-montre. e Sur la figure 1, on a représenté un boîtier de montre 1 qui est fait dans un alliage comprenant 50 % de palladium et 50 % d'argent, de couleur blanc brillant-et presente un rebord rainuré rectangulaire 4 qui entoure un verre de montre. Ce rebord est plaqué avec un alliage d'or 2N18 (Au 75 % - Ag 15 % - Cu 10 %) de couleur dorée. Pour effectuer ce plaquage, on insère un cordon de 300 u. d'épaisseur de l'alliage d'or précité dans la rainure 4, on presse ce cordon sous une pression de 5 kg/cm2 et on lie par diffusion dans un four chauffé à atmosphère d'hydrogène. La montre comporte un bracelet 2 dont la base est faite dans un alliage comprenant 55 % de palladium, 43 % d'argent et 2 % de nickel.Cette base est plaquée avec de l'alliage d'or 2N18 de 200 u d'épaisseur, par le même procédé que pour le boîtier 1. De façon analogue, un fermoir 3, fait dans un alliage comprenant 55 % de palladium, 43 % d'argent et 2 % de nickel est plaqué avec de l'alliage d'or 2N18 qui est disposé en forme de U, comme représenté en 5. Les figures 3a, 3b et 3c représentent d'autres mo-des de réalisation de placage d'articles de bijouterie suivant l'invention. Dans ces modes de réalisation la base 7, en alliage de palladium, d'éléments de bracelet-montre est plaquée sur toute sa surface supérieure avec de l'alliage d'or 2N18 de 10 p d'epaisseur comme décrit ci-dessus. L'or plaqué est arasé partiellement de manière à découvrir la base métallique en alliage de palladium d'un blanc brillant suivant des motifs tels que représentés sur les figures 3a, 3b ou 3c. Les figures 4 et 5 illustrent encore un autre mode de réalisation de l'invention. Un fil est fait dans un alliage renfermant 55 % de palladium, 43 % d'argent et 2 % de nickel, et il est plaqué avec un alliage d'or 2N18, comme décrit plus haut, Ce fil est torsadé puis étiré de manière à former un cordon décoratif de 1 mm de diamètre comme représenté sur la figure 5. Ce fil présente une base d'un blanc brillant avec un dessin d'or hélicoldal qui peut être utilisé tel quel pour articles de bijouterie ou peut être tressé en bracelet-montre. Ce fil peut également for t mer un anneau ou une bague. On a soumis les articles de bijouterie ou les matériaux obtenus suivant l'invention à des essais au cours desquels ils ont été à demi plongés dans de la sueur synthétique pendant 7 jours à température ambiante. Aucune apparition d'oxydation n'a été, constatée. Bien entendu, l'invention n'est nullement limitée aux modes de réalisation de l'exemple décrit et représenté, elle est susceptible de nombreuses variantes accessibles à l'homme de l'art, suivant les applications envisagées et sans s'écarter pour cela du cadre de l'invention. REVENDICATION Articles de bijouterie et matériaux les composant, caractérisés en ce qu'ils comprennent une base en palladium ou en alliages de couleur blanc brillant renfermant plus de 20 % en poids de palladium, et due l'or ou des alliages d'or de couleur jaune plaqués sur ladite base en partie ou en totalité.